СПОСОБ ПОЛУЧЕНИЯ ЛАКОВОГО ПОКРЫТИЯ ПРЕИМУЩЕСТВЕННО НА ПУЛЯХ СТРЕЛОВИДНОЙ ФОРМЫ

1. Способ получения лакового покрытия преимущественно на пулях стреловидной формы, включающий катодное электроосаждение из водоразбавляемой лаковой композиции, содержащей 60-70%-ный раствор в смеси этилгликольацетата и бутанола эпоксиаминокаучукового аддукта, модифицированного меламино-формальдегидной смолой К-421-02, органическую кислоту и дистиллированную воду, и отверждение покрытия, отличающийся тем, что лаковая композиция дополнительно содержит 75-85%-ный раствор в толуоле бис(дикрезоксифосфинокси)дибутоксититана при следующем соотношении компонентов, мас.%:
60-70%-ный раствор в смеси этилгликольацетата и
бутанола эпоксиаминокаучукового аддукта,
модифицированного меламино-формальдегидной
смолой К-421-02.
1,6-11,0
75-85%-ный раствор в толуоле
бис(дикрезоксифосфинокси)дибутоксититана
0,008-1,1
органическая кислота
0,008-1,1
дистиллированная вода
остальное,
при этом электроосаждение проводят при напряжении 60-200 В в течение 3-60 с.
2. Способ получения лакового покрытия по п.1, отличающийся тем, что в качестве органической кислоты используют муравьиную кислоту.
3. Способ получения лакового покрытия по п.1, отличающийся тем, что отверждение покрытия осуществляют при температуре 190-210°С.